(57)【要約】      （修正有）【課題】圧力損失が低いうえに優れた捕集効率を有する不織布、特にエアフィルターに好適に用いることができるメルトブロー不織布を容易かつ安価に製造することが可能な口金を提供することにある。【解決手段】下記（ｉ）〜（ｉｉｉ）の孔配置を有するメルトブロー不織布製造用口金とする。（ｉ）複数の吐出孔（a）が前記不織布の幅方向に一列に配列されてなる。（ｉｉ）前記複数の吐出孔（ａ）の間に、複数の吐出孔（ｂ）が互いに距離（Ｄｂ−ｂ）の間隔で連続して配列されてなる。（ｉｉｉ）前記距離（Ｄｂ−ｂ）は、隣り合って配置される前記吐出孔（a）と前記吐出孔（ｂ）との間の距離（Ｄａ−ｂ）よりも狭い。【選択図】図２
2020196974.tif 000002
【特許請求の範囲】
【請求項１】
下記（ｉ）〜（ｉｉｉ）の孔配置を有するメルトブロー不織布製造用口金。
（ｉ）複数の吐出孔（a）が前記不織布の幅方向に一列に配列されてなる。
（ｉｉ）前記複数の吐出孔（ａ）の間に、複数の吐出孔（ｂ）が互いに距離（Ｄｂ−ｂ）の間隔で連続して配列されてなる。
（ｉｉｉ）前記距離（Ｄｂ−ｂ）は、隣り合って配置される前記吐出孔（a）と前記吐出孔（ｂ）との間の距離（Ｄａ−ｂ）よりも狭い。
【請求項２】
前記吐出孔（ａ）の孔径Φａと前記吐出孔（ｂ）の孔径Φｂとの比が０．６＜（Φａ／Φｂ）＜１．３の範囲内である、請求項１記載のメルトブロー不織布製造用口金。
【請求項３】
前記吐出孔（ａ）の孔径Φａと前記吐出孔（ｂ）の孔径Φｂとが同一である、請求項１または２記載のメルトブロー不織布製造用口金。
【請求項４】
前記吐出孔（ａ）それぞれは複数の吐出孔（ａ１〜ｎ）から構成されてなり、該複数の吐出孔（ａ１〜ｎ）は互いに距離（Ｄａ−ａ）の間隔で連続して配列されてなり、かつ、前記吐出孔（ａ）の孔径Φａと前記距離（Ｄａ−ａ）との比が０．１≦（Φａ／Ｄａ−ａ）＜１．０である、請求項１〜３いずれかに記載のメルトブロー不織布製造用口金。
【請求項５】
前記吐出孔（ｂ）の孔径Φｂと前記距離（Ｄｂ−ｂ）との比が１．０≦（Φｂ／Ｄｂ−ｂ）≦５．０である、請求項１〜４いずれかに記載のメルトブロー不織布製造用口金。
【請求項６】
請求項１〜５いずれかに記載の口金を有するメルトブロー不織布の製造装置。
【請求項７】
熱可塑性樹脂を加熱溶融し、口金から前記熱可塑性樹脂を吐出するとともに熱風で繊維化し、捕集することで繊維シートとするメルトブロー不織布の製造方法であって、前記口金として請求項１〜５いずれかに記載の口金を用いる、メルトブロー不織布の製造方法。
【請求項８】
連続して配列されてなる前記複数の吐出孔（ｂ）から吐出した熱可塑性樹脂によって扁平形状の繊維を形成し、かつ、前記繊維の断面における長軸長をｘ、短軸長をｙとしたときに扁平率ｘ／ｙが２〜８である、請求項７に記載のメルトブロー不織布の製造方法。
【請求項９】
前記不織布の目付が１０〜８０ｇ／ｍ２の範囲である、請求項７または８記載のメルトブロー不織布の製造方法。
【請求項１０】
前記熱可塑性樹脂がポリオレフィン系樹脂である、請求項７〜９いずれかに記載のメルトブロー不織布の製造方法。
【発明の詳細な説明】
【技術分野】
【０００１】
本発明は、エアフィルターに好適に用いられるメルトブロー不織布の製造に用いられる口金に関するものであり、特に、低圧力損失と高捕集効率を発揮することができる高性能のメルトブロー不織布を製造するのに好適に用いられる口金、ならびにそれを用いた不織布の製造装置および製造方法に関するものである。
【背景技術】
【０００２】
従来から、気体中の花粉や塵等を除去するためにエアフィルターが使用されており、そのエアフィルターの濾材として不織布が多く用いられている。中でも、不織布の製造法の一つであるメルトブロー法は、エアフィルター製品の濾材や電池セパレータ等々の製造に幅広く使用されている。メルトブロー法は、一般に、紡糸口金から押し出された熱可塑性ポリマーを熱風噴射することにより繊維状に細化し、得られた繊維の自己融着特性を利用して繊維ウェブとして形成せしめる方法であり、スパンボンド法等の他の不織布の製造法に比べて、複雑な工程を必要とせず、また数１０μｍから数μｍ以下の細い繊維が容易に得られるという利点をもつ。
【０００３】
エアフィルターに要求される性能は、ミクロなダストを多く捕集できる高捕集効率、および、エアフィルター内部を気体が通過する際に抵抗が少ない低圧力損失である。高い捕集効率を有する濾材を得るためには、一般的に、不織布を構成する繊維を細繊度化することが適している。しかしながら、不織布を構成する繊維を細繊度化すると、その不織布が潰れやすくなり、繊維密度が増加することにより圧力損失が高くなるという課題が生じる。一方、圧力損失が低い濾材を得るためには、不織布を構成する繊維を太繊度化することが適しているが、その場合には、不織布内の繊維表面積が減少してしまい、捕集効率が低下する。このように、高捕集効率を有することと、低圧力損失を有することは相反する関係にあるものである。
【０００４】
上記の問題点を解決する方法として、特許文献１には１〜１０μｍの繊維が適度に混合分散した混繊不織布が、フィルターに好適に用いられるとされている。また、特許文献２には、細繊維と太繊維が混合した不織布を形成することにより不織布の潰れを軽減し、圧力損失の上昇を抑制する方法が提案されている。また、特許文献３では、メルトブロー不織布に１０μｍより太い繊維を混繊する方法が開示されている。さらに、特許文献４には、メルトブロー不織布を束状にすることで折り加工性と高い剛性を付与する方法が開示されている。
【先行技術文献】
【特許文献】
【０００５】
【特許文献１】特許第３７５３５２２号公報
【特許文献２】特開２０１５−１６１０４１号公報
【特許文献３】特許第３７０３９８６号公報
【特許文献４】特開平８−２２４４１２号公報
【発明の概要】
【発明が解決しようとする課題】
【０００６】
しかしながら、特許文献１の方法では大小異なる孔径から吐出するため、紡糸性が悪化（ショットと呼ばれる紡糸欠点が多発）するという課題がある。また、特許文献２では、２台の押出機、ギアポンプを用いることで大小各々の吐出を制御し、細い繊維と太い繊維を混合しているが、設備面で高価である。特許文献３の方法では、細い繊維と太い繊維を均一に混合することが難しく、さらに高い捕集効率を得るためには高目付化しなければならないという課題がある。特許文献４の方法では、繊維束の割合を制御することが難しく、高い捕集効率得ることが難しい。
【０００７】
そこで本発明の目的は、圧力損失が低いうえに優れた捕集効率を有する不織布、特にエアフィルターに好適に用いることができるメルトブロー不織布を、容易かつ安価に製造可能な装置および方法を提供することにある。
【課題を解決するための手段】
【０００８】
本発明は、前記課題を解決せんとするものであり、以下のいずれかの構成を有するものである。
（１）  下記（ｉ）〜（ｉｉｉ）の孔配置を有するメルトブロー不織布製造用口金。
（ｉ）複数の吐出孔（ａ）が前記不織布の幅方向に一列に配列されてなる。
（ｉｉ）前記複数の吐出孔（ａ）の間に、複数の吐出孔（ｂ）が互いに距離（Ｄｂ−ｂ）の間隔で連続して配列されてなる。
（ｉｉｉ）前記距離（Ｄｂ−ｂ）は、隣り合って配置される前記吐出孔（ａ）と前記吐出孔（ｂ）との間の距離（Ｄａ−ｂ）よりも狭い。
（２）  前記吐出孔（ａ）の孔径Φａと前記吐出孔（ｂ）の孔径Φｂとの比が０．６＜（Φａ／Φｂ）＜１．３の範囲内である、前記（１）記載のメルトブロー不織布製造用口金。
（３）  前記吐出孔（ａ）の孔径Φａと前記吐出孔（ｂ）の孔径Φｂとが同一である、前記（１）または（２）記載のメルトブロー不織布製造用口金。
（４）  前記吐出孔（ａ）それぞれは複数の吐出孔（ａ１〜ｎ）から構成されてなり、該複数の吐出孔（ａ１〜ｎ）は互いに距離（Ｄａ−ａ）の間隔で連続して配列されてなり、かつ、前記吐出孔（ａ）の孔径Φａと前記距離（Ｄａ−ａ）との比が０．１≦（Φａ／Ｄａ−ａ）＜１．０である、前記（１）〜（３）いずれかに記載のメルトブロー不織布製造用口金。
（５）  前記吐出孔（ｂ）の孔径Φｂと前記距離（Ｄｂ−ｂ）との比が１．０≦（Φｂ／Ｄｂ−ｂ）≦５．０である、前記（１）〜（４）いずれかに記載のメルトブロー不織布製造用口金。
（６）  前記（１）〜（５）いずれかに記載の口金を有するメルトブロー不織布の製造装置。
（７）  熱可塑性樹脂を加熱溶融し、口金から前記熱可塑性樹脂を吐出するとともに熱風で繊維化し、捕集することで繊維シートとするメルトブロー不織布の製造方法であって、前記口金として前記（１）〜（５）いずれかに記載の口金を用いる、メルトブロー不織布の製造方法。
（８）  連続して配列されてなる前記複数の吐出孔（ｂ）から吐出した熱可塑性樹脂によって扁平形状の繊維を形成し、かつ、前記繊維の断面における長軸長をｘ、短軸長をｙとしたときに扁平率ｘ／ｙが２〜８である、前記（７）に記載のメルトブロー不織布の製造方法。
（９）  前記不織布の目付が１０〜８０ｇ／ｍ２の範囲である、前記（７）または（８）記載のメルトブロー不織布の製造方法。
（１０）  前記熱可塑性樹脂がポリオレフィン系樹脂である、前記（７）〜（９）いずれかに記載のメルトブロー不織布の製造方法。
【発明の効果】
【０００９】
本発明によれば、圧力損失が低いうえに捕集効率に優れたメルトブロー不織布を安定して得ることができる。そのため、特にエアフィルター等に好適な濾材を容易かつ安価に提供することができる。
【図面の簡単な説明】
【００１０】
【図１】メルトブロー不織布の製造装置を示す概略図である。
【図２】（ａ）口金の孔配置を示す概略図の一例である。（ｂ）口金の孔配置を示す概略図の一例である。（ｃ）口金の孔配置を示す概略図の一例である。（ｄ）口金の孔配置を示す概略図の一例である。
【図３】捕集効率および圧力損失の測定装置を示す概略図である。
【発明を実施するための形態】
【００１１】
本発明の口金は、メルトブロー不織布の製造に用いられるものであるが、メルトブロー不織布の製造装置は、基本的に、例えば図１に示すような、原料供給口１０と、加熱溶融された樹脂の押出機１１と、押し出された樹脂を計量して吐出する計量器１２および口金１３と、口金から吐出された樹脂をサクションして捕集する、サクションボックス１４を備えた捕集コンベヤ１５とを備えている。この装置においては、不織布の原料となる熱可塑性樹脂が原料供給口１０から供給され、押出機１１で溶融されて計量器１２へと押し出される。その後樹脂は、計量器１２で計量されながら吐出孔が幅方向に一列に並んだ口金１３から熱風（例えば、口金温度±３０℃の範囲内）で繊維状に吹き出され、繊維状に延伸されて、サクションボックス１４を備えた捕集コンベヤ１５上に捕集される。このとき、捕集された繊維同士は互いに融着し、ノーバインダーの自己融着繊維シートが形成される。そして、該繊維シートは不織布ロール１６として巻き取られる。
【００１２】
このような装置に用いられる本発明の口金は、以下の（ｉ）〜（ｉｉｉ）の構成を有するものである。
（ｉ）複数の吐出孔（ａ）が前記不織布の幅方向に一列に配列されてなる。
（ｉｉ）前記複数の吐出孔（ａ）の間に、複数の吐出孔（ｂ）が互いに距離（Ｄｂ−ｂ）の間隔で連続して配列されてなる。
（ｉｉｉ）前記距離（Ｄｂ−ｂ）は、隣り合って配置される前記吐出孔（ａ）と前記吐出孔（ｂ）との間の距離（Ｄａ−ｂ）よりも狭い。
【００１３】
すなわち、口金には、例えば図２（ａ）に示すように、複数の吐出孔（ａ）が存在し、それらは得ようとする不織布の幅方向に一列に配列されているが、吐出孔（ａ）と別の吐出孔（ａ）との間には、複数の吐出孔（ｂ）が、互いに距離（Ｄｂ−ｂ）の間隔をあけて連続して配列されてなる。そして、複数の吐出孔（ｂ）は、互いの間の距離（Ｄｂ−ｂ）が、吐出孔（ａ）とその横に存在する吐出孔（ｂ）との間の距離（Ｄａ−ｂ）よりも狭くなるように配置されている。
【００１４】
口金の孔配置をこのようにすることで、メルトブロー不織布の製造に際しては、加熱溶融された熱可塑性樹脂が、幅方向に２種類以上の異なるピッチで一列に配列している吐出孔から紡出されることになるが、ピッチ幅を部分的に狭くしている複数の吐出孔（ｂ）から紡出される単繊維が、相互に接着し扁平形状の繊維を形成する。そして、この扁平形状の繊維を、吐出孔（ａ）から紡出された繊維ととともにシート状に捕集することで、不織布の潰れを軽減し、圧力損失の上昇を抑制できるメルトブロー不織布とすることができる。すなわち、不織布構成繊維を細繊度化することで捕集効率を高めても、圧力損失が低いメルトブロー不織布となる。また、単純に細繊度と太繊度の円形断面繊維を混在させて不織布とするのに対し、本発明によれば、基本的に捕集効率に寄与する例えば円形断面の繊維とともに上記のような扁平形状の繊維を混在させることになるので、繊維表面積を増やすことができる。その結果、エアフィルター濾材としてエレクトレット加工した場合には、より多く帯電することができ、捕集効率を向上することができる。すなわち、圧力損失が低いうえに捕集効率に優れたメルトブロー不織布を得ることができる。
【００１５】
吐出孔（ａ）の孔径Φａと吐出孔（ｂ）の孔径Φｂは、その比が０．６＜（Φａ／Φｂ）＜１．３の範囲内であることが好ましく、さらには同一孔径であることがより好ましい。孔径の異なる孔より吐出する場合に対し、孔径を上記のように比較的均等にする、より好ましくは同じにすることにより、単孔吐出量を同等にできるため、ショット（紡糸欠点）の発生が抑制され、紡糸安定性が向上する。
【００１６】
複数の吐出孔（ｂ）を挟むように配列された吐出孔（ａ）は、図２（ｂ）、（ｃ）に示すように、それぞれが複数の吐出孔（ａ１〜ｎ）で構成されていることも好ましい。そしてその場合、それら複数の吐出孔（ａ１〜ｎ）は互いに距離（Ｄａ−ａ）の間隔で連続して配列され、かつ、その吐出孔（ａ）の孔径Φａと前記距離（Ｄａ−ａ）との比が０．１≦（Φａ／Ｄａ−ａ）＜１．０の範囲内であることが好ましい。このような関係を満足する場合、吐出孔（a）から紡糸される繊維はより確実に単繊維として捕集されるため、捕集効率が向上する。
【００１７】
また、吐出孔（ｂ）の孔径Φｂとその吐出孔（ｂ）間の距離（Ｄｂ−ｂ）との比が１．０≦（Φｂ／Ｄｂ−ｂ）≦５．０であることも好ましい。このような関係を満足する場合、吐出孔（ｂ）から紡糸される繊維は繊維束として捕集されやすくなるため、低圧力損失、高捕集効率の不織布シートがより得やすい。
【００１８】
以上のような本発明の口金、さらにはその口金を備えた不織布製造装置を用いてメルトブロー不織布を製造する方法について、さらに詳述する。
【００１９】
まず、熱可塑性樹脂材料と添加剤とを混練する。混練する方法としては、紡糸機の押出機ホッパーにこれらを混合して供給し押出機内で混練して、直接口金へ供給する方法や、あらかじめ、上記の化合物と樹脂材料を混練押出機や静止混練機等で混練してマスターチップを作製し、これを押出機内で溶融し口金部へ供給する方法等が挙げられる。
【００２０】
次いで、上記したような、幅方向に２種類以上の異なるピッチで一列に配列した吐出孔を有する口金から溶融した樹脂を吐出するとともに熱風で繊維化し、捕集コンベヤ上に捕集する。このとき、ピッチ幅を部分的に狭くしている複数の吐出孔（ｂ）から紡出される単繊維は、相互に接着し扁平形状の繊維を形成する。そして、この扁平形状の繊維と、吐出孔（ａ）から紡出された繊維とが共にシート状に捕集されることで、繊維同士の自己融着によりシート化したメルトブロー不織布を製造することができる。
【００２１】
不織布における円形断面の単繊維（すなわち、吐出孔（ａ）から紡糸された単繊維）は、平均繊維径が０．１〜６．０μｍの範囲であることが好ましい。より好ましくは０．３〜５．０μｍ、さらに好ましくは０．５〜４．０μｍである。このような平均繊維径とすることにより、通気性と塵埃捕集特性に優れたメルトブロー不織布が得られやすくなる。
【００２２】
一方、扁平断面繊維（すなわち、複数の吐出孔（ｂ）から紡糸され、相互に接着した繊維）は、長軸長をｘ、短軸長をｙとしたときに扁平率ｘ／ｙが２〜８であることが好ましい。より好ましくは２．５〜７、さらに好ましくは３〜６である。こうすることにより、通気性と塵埃捕集特性に優れたメルトブロー不織布が得られやすくなる。
【００２３】
また、メルトブロー不織布の目付は、１０〜８０ｇ／ｍ２であることが好ましく、より好ましくは１５〜７０ｇ／ｍ２であり、さらに好ましくは２０〜６０ｇ／ｍ２である。目付が１０ｇ／ｍ２より低いと、不織布の厚み方向の繊維本数が減少するため低圧力損失となるが、ダストを捕捉するための有効繊維本数が減少してしまい、十分な捕集効率が得にくくなる。一方、目付が８０ｇ／ｍ２より高いと、有効繊維本数が増加して高捕集効率となるが、繊維本数の増加により高圧力損失となってしまう傾向を示す。また、目付が８０ｇ/ｍ２よりも大きい場合、不織布のコストの観点からも好ましくない。
【００２４】
さらに、メルトブロー不織布の厚みは、０．０５〜１．６０ｍｍであることが好ましく、より好ましくは０．１０〜１．００ｍｍである。厚みが０．０５ｍｍより薄いと不織布としての嵩高性が減少し、圧力損失が高くなりやすい。一方、厚みが１．６０ｍｍより厚いとプリーツフィルターとして用いる際にプリーツのピッチを短くしづらい場合がある。
【００２５】
メルトブロー不織布の素材は、非導電性を有する樹脂を含むものであることが好ましい。ここでいう非導電性は、体積抵抗率が１０１２・Ω・ｃｍ以上であることが好ましく、１０１４・Ω・ｃｍ以上であることがより好ましい態様である。
【００２６】
非導電性樹脂としては、例えば、ポリエチレンやポリプロピレン等のポリオレフィン系樹脂、ポリエチレンテレフタレート、ポリトリメチレンテレフタレート、ポリブチレンテレフタレートおよびポリ乳酸等のポリエステル系樹脂、ポリカーボネート系樹脂、ポリスチレン系樹脂、ポリフェニレンサルファイド系樹脂、フッ素系樹脂、ポリスチレンエラストマー、ポリオレフィンエラストマー、ポリエステルエラストマー、ポリアミドエラストマーおよびポリウレタンエラストマー等のエラストマー、およびこれらの共重合体または混合物などを挙げることができる。
【００２７】
これらの中でも、ポリオレフィン系樹脂が好ましく用いられる。ポリオレフィン系樹脂は、体積抵抗率が高く、また吸水性が低いため、繊維化したときの帯電性および電荷保持性が強い。そのため、高い捕集効率を達成することができる。
【００２８】
ポリオレフィン系樹脂の種類としては、ポリエチレン、ポリプロピレン、ポリブテンおよびポリメチルペンテン等のホモポリマーなどが挙げられる。また、これらのホモポリマーに異なる成分を共重合したコポリマーや、異なる２種以上のポリマーブレンド品を用いることもできる。これらの中でも、帯電保持性の観点から、ポリプロピレンおよびポリメチルペンテンが好ましく用いられる。また、安価に利用できるという観点から、ポリプロピレンがさらに好ましく用いられる。
【００２９】
また、非導電性樹脂以外に、艶消し剤、顔料、防カビ剤、抗菌剤、酸化防止剤、熱安定剤、耐候剤、重合禁止剤および難燃剤等を、本発明による効果が損なわれない範囲で添加することができる。
【００３０】
また、紡糸する際に繊維の固化が早く進み、シート形成時の繊維同士の過度な融着が減少することにより通気性が向上するという観点から、結晶核剤を少なくとも１種類含有させることが好ましい態様である。結晶核剤としては、ソルビトール系核剤、ノニトール系核剤、キリシトール系核剤、リン酸系核剤、トリアミノベンゼン誘導体核剤、およびカルボン酸金属塩核剤が挙げられる。
【００３１】
ソルビトール系核剤には、例えば、ジベンジリデンソルビトール（ＤＢＳ）、モノメチルジベンジリデンソルビトール（例えば、１，３：２，４−ビス(ｐ−メチルベンジリデン)ソルビトール（ｐ−ＭＤＢＳ））、ジメチルジベンジリデンソルビトール（例えば、１，３：２，４−ビス(３,４−ジメチルベンジリデン)ソルビトール（３,４−ＤＭＤＢＳ））などが含まれ、“Ｍｉｌｌａｄ”（登録商標）  ３９８８（ミリケン・ジャパン（株）製）、および“ゲルオール”（登録商標）Ｅ-２００（新日本理化（株）製）などが挙げられる。
【００３２】
ノニトール系核剤には、例えば、１，２，３―トリデオキシ−４，６：５，７−ビス−［（４−プロピルフェニル）メチレン］−ノニトールなどが含まれ、“Ｍｉｌｌａｄ”（登録商標）ＮＸ８０００（ミリケン・ジャパン（株）製）などが挙げられる。
【００３３】
キシリトール系核剤には、例えば、ビス−１，３：２，４−（５’，６’，７’，８’−テトラヒドロ−２−ナフトアルデヒドベンジリデン）１−アリルキシリトールなどが含まれる。
【００３４】
また、リン酸系核剤には、例えば、アルミニウム−ビス（４，４’,６,６’−テトラ−ｔｅｒｔ−ブチル−２,２’−メチレンジフェニル−ホスファート）−ヒドロキシドなどが含まれ、“アデカスタブ”（登録商標）ＮＡ−１１（（株）ＡＤＥＫＡ製）や、“アデカスタブ”（登録商標）ＮＡ−２１（（株）ＡＤＥＫＡ製）などが挙げられる。
【００３５】
トリアミノベンゼン誘導体核剤には、例えば、１，３，５−トリス（２，２−ジメチルプロパンアミド）ベンゼンなどが含まれ、“Ｉｒｇａｃｌｅａｒ”（登録商標）ＸＴ３８６”（ＢＡＳＦジャパン(株)製）などが挙げられる。
【００３６】
さらに、カルボン酸金属塩核剤には、例えば、安息香酸ナトリウムや、１，２−シクロヘキサンジカルボキシル酸カルシウム塩などが含まれる。
【００３７】
上記の結晶核剤の添加量は、非導電性樹脂の質量に対して、０．００５〜１．０質量％含有し、好ましくは０．００７〜０．５質量％含有する。結晶核剤を含有することにより非導電繊維の結晶化温度が高くなり、紡糸する際の繊維の固化が早く進み、繊維同士の融着が減少することにより通気性が向上する。
【００３８】
結晶核剤の含有量が０．００５質量％未満では、熱処理時の通気量上昇率が小さい。一方、結晶核剤の含有量が１．０質量％を超えると、紡糸性の悪化やコスト的にも不利になる。
【００３９】
また、エレクトレット処理した際のエレクトレット性能をより良好にするという観点から、前記の材料にヒンダードアミン系添加剤または／およびトリアジン系添加剤を少なくとも１種類含有させることが好ましい態様である。
【００４０】
ヒンダードアミン系化合物としては、例えば、ポリ［(６−（１，１，３，３−テトラメチルブチル）イミノ−１，３，５−トリアジン−２，４−ジイル)（（２，２，６，６−テトラメチル−４−ピペリジル）イミノ）ヘキサメチレン（（２，２，６，６−テトラメチル−４−ピペリジル）イミノ）］（ＢＡＳＦ・ジャパン（株）製、“キマソーブ”（登録商標）９４４ＬＤ）、コハク酸ジメチル−１−（２−ヒドロキシエチル）−４−ヒドロキシ−２，２，６，６−テトラメチルピペリジン重縮合物（ＢＡＳＦジャパン（株）製、“チヌビン”（登録商標）６２２ＬＤ）、および２−（３，５−ジ−ｔ−ブチル−４−ヒドロキシベンジル）−２−ｎ−ブチルマロン酸ビス（１，２，２，６，６−ペンタメチル−４−ピペリジル）（ＢＡＳＦジャパン（株）製、“チヌビン”（登録商標）１４４）などが挙げられる。
【００４１】
また、トリアジン系添加剤としては、例えば、ポリ［（６−（１，１，３，３−テトラメチルブチル）イミノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］（ＢＡＳＦジャパン（株）製、“キマソーブ”（登録商標）９４４ＬＤ）、および２−（４，６−ジフェニル−１，３，５−トリアジン−２−イル）−５−（（ヘキシル）オキシ）−フェノール（ＢＡＳＦジャパン（株）製、“チヌビン”（登録商標）１５７７ＦＦ）などを挙げることができる。
【００４２】
上記のヒンダードアミン系添加剤および／またはトリアジン系添加剤の添加量は、エレクトレット繊維シートの質量に対して、好ましくは０．５〜５質量％であり、より好ましくは０．７〜３質量％である。添加量をこの範囲とすることにより、エレクトレット化した際に優れた塵埃捕集特性が得られやすくなる。
【００４３】
次に、本発明によって得られたメルトブロー不織布に対し、エレクトレット化処理を実施して、エレクトレット繊維シートとする方法について説明する。エレクトレット化処理は、不織布単層に対しても実施することができ、また他の不織布と積層した積層繊維シートに対しても実施することもできる。
【００４４】
エレクトレット化の方法としては、例えば上述したようにして得られた非導電性の繊維シート（メルトブロー不織布）に水を付与した後に乾燥させることによりエレクトレット化する方法が好ましく用いられる。繊維シートに水を付与する方法としては、水の噴流もしくは水滴流を繊維シート内部まで水が浸透するのに十分な圧力で噴霧する方法や、水を付与した後もしくは付与しながら繊維シートの片側から吸引して繊維シート内に水を浸透させる方法、およびイソプロピルアルコール、エチルアルコールおよびアセトンなどの水溶性有機溶剤と水との混合溶液に繊維シートを浸漬させて、水を繊維シート内部まで浸透させる方法等が挙げられる。
【００４５】
本発明において、エレクトレット化する際に用いられる水としては、液体フィルター等で汚れを除去したものであって、できるだけ清浄なものを使用することが好ましい。特に、イオン交換水、蒸留水および逆浸透膜で透過した濾過水等の純水が好ましく用いられる。また、純水としてのレベルは、導電率で１０3μＳ／ｍ以下であることが好ましく、さらに好ましくは１０2μＳ／ｍ以下の純水である。また、上記の水には、捕集特性に影響を与えない範囲で、水溶性有機溶剤を混合させることができる。
【００４６】
さらに、本発明によって得られるメルトブロー不織布を帯電加工したエレクトレット繊維シートは、高捕集性能エアフィルターに用いる際、濾過風速４．５ｍ／分における粒子径が０．３〜０．５μｍのポリスチレン粒子の捕集効率と圧力損失により算出されるＱＦ値が、０．２０以上であることが好ましく、より好ましくはＱＦ値が０．２２以上であることが好ましい。ＱＦ値が０．２０以上であるエレクトレット繊維シートをエアフィルター濾材として用いると、高い捕集効率と通気性に優れたフィルター性能が得られやすい。
【００４７】
以上のようなメルトブロー不織布やエレクトレット繊維シートは、他のシートと積層して積層繊維不織布にしてもよい。例えば、本発明によって得られたメルトブロー不織布にそれよりも剛性の高いシートを積層して製品強力を向上させて使用することや、脱臭や抗菌等機能性を有するシートを組み合わせて使用することもできる。積層方法としては、接着剤を用いて２種類の不織布を貼り合わせる方法や、メルトブロー法以外の製法で製造した不織布の上にメルトブロー法により積層する方法が挙げられる。その他、２種類の不織布を貼り合わせる方法としては、湿気硬化型ウレタン樹脂をスプレー法で散布する方法、熱可塑性樹脂、熱融着繊維を散布し熱路を通して貼り合わせる方法などあるが、２種類の不織布を貼り合わせることが出来ればよい。しかしながら、使用用途がフィルターに使用する不織布である場合、圧損上昇が生じやすい貼り合わせ方法は好ましくない。その点で、湿気硬化型ウレタン樹脂によるスプレー法は、２枚の不織布をプレスすることなく貼り合わせることが可能なため、貼り合わせによる圧力損失の上昇が少なく好ましい方法である。
【実施例】
【００４８】
次に、実施例を挙げてより具体的に本発明を説明する。実施例において使用する特性値は、次の測定法により測定したものである。
【００４９】
（１）目付
タテ×ヨコ＝１５ｃｍ×１５ｃｍの不織布の質量を３点測定し、それぞれ得られた値を１ｍ２当たりの値に換算し、その平均値をとって目付（ｇ／ｍ２）とした。
【００５０】
（２）平均繊維径と繊維扁平率：
メルトブロー不織布の任意の場所から、３ｍｍ×３ｍｍの測定サンプルを１０個採取し、走査型電子顕微鏡で１０００〜５０００倍の断面写真を撮影し、繊維軸に対して鉛直方向に撮影されている繊維を選定して、各サンプルから円形断面の繊維を１０本ずつ、計１００本を撮影し、単繊維径を測定し、平均した値の小数点以下第２位を四捨五入して平均単繊維径とした。同様にして各サンプルから扁平断面の繊維を１０本ずつ、計１００本撮影し、それぞれの長軸長さｘ（μｍ）、短軸長さｙ（μｍ）を測定し、長軸長さｘ（μｍ）、短軸長さｙ（μｍ）それぞれの平均値を求めた。続いて、下記式により繊維扁平率を求め、小数点以下第２位を四捨五入して繊維扁平率とした。
・繊維扁平率＝（長軸長さｘの平均値）／（短軸長さｙの平均値）
ここで、扁平断面繊維における長軸長さｘとは、繊維断面に外接するように引いた外接円の直径のことである。また、該扁平断面繊維における短軸長さｙとは、上記の外接円と繊維外周との接点を結んだ直線（外接円の直径にあたる）に対し、鉛直に交わる方向に垂線を引くとき、その垂線が繊維断面を切り取る最大の長さのことである。
【００５１】
（３）メルトブロー不織布の厚み：
厚み計（テクロック社製“ＴＥＣＬＯＣＫ”（登録商標）ＳＭ−１１４）を使用して、メルトブロー不織布の厚みを、幅方向等間隔に１０点測定し、その平均値から小数点以下第３位を四捨五入し、厚みとした。
【００５２】
（４）捕集効率および圧力損失：
不織布の縦方向５カ所でタテ×ヨコ＝１５ｃｍ×１５ｃｍの測定用サンプルを採取し、それぞれのサンプルについて、図３に示す捕集効率測定装置で測定した。この捕集効率測定装置は、測定サンプルＭをセットするサンプルホルダー１の上流側にダスト収納箱２を連結し、下流側に流量計３、流量調整バルブ４、およびブロワ５を連結している。また、サンプルホルダー１にパーティクルカウンター６を使用し、切替コック７を介して、測定サンプルＭの上流側のダスト個数と下流側のダスト個数とをそれぞれ測定することができる。さらに、サンプルホルダー１は圧力計８を備え、測定サンプルＭの上流側と下流側の静圧差を読み取ることができる。捕集効率の測定にあたっては、ポリスチレン０．３０９Ｕ  １０％溶液（メーカー：ナカライテスク(株)）を蒸留水で２００倍まで希釈し、ダスト収納箱２に充填した。次に、測定サンプルＭをサンプルホルダー１にセットし、風量をフィルター通過速度が４．５ｍ／ｍｉｎになるように流量調整バルブ４で調整し、ダスト濃度を１万〜４万個／２．８３×１０−４ｍ３（０．０１ｆｔ３）の範囲で安定させ、測定サンプルＭの上流側ダスト個数Ｄおよび下流側ダスト個数ｄをパーティクルカウンター６（リオン社製、ＫＣ−０１Ｂ）で１個の測定サンプル当り３回測定し、ＪＩＳ  Ｋ  ０９０１：１９９１「気体中のダスト試料捕集用ろ過材の形状、寸法並びに性能試験方法」に基づいて下記計算式を用いて０．３〜０．５μｍ粒子の捕集効率（％）を求めた。５個の測定サンプルの平均値を、最終的な捕集効率とした。
捕集効率（％）＝〔１−（Σｄ／ΣＤ）〕×１００
ただし、
Σｄ：下流側ダスト個数ｄの３回測定トータル個数
ΣＤ：上流側ダスト個数Ｄの３回測定トータル個数
高捕集の不織布ほど、下流のダスト個数が少なくなるため、捕集効率の値は高くなる。
また、圧力損失は、捕集効率測定時の測定サンプルＭの上流側と下流側の静圧差を圧力計８で読み取り求めた。５個の測定サンプルの平均値を最終的な圧力損失とした。
【００５３】
（５）ＱＦ値：
濾過性能の指標となるＱＦ値(Ｐａ−１)は、前記捕集効率(％)および圧力損失(Ｐａ)を用いて以下の式により計算される。低圧力損失かつ高捕集効率であるほどＱＦ値は高くなり、濾過性能が良好であることを示す。
ＱＦ値＝−［ｌｎ（１−捕集効率（％）／１００）］／圧力損失（Ｐａ）
【００５４】
（６）ショット欠点：
メルトブロー不織布のタテ×ヨコ＝１５ｃｍ×１５ｃｍの測定用サンプルを採取し、背面から蛍光灯を当て、ショットの個数を目視で計測した。ショットが０〜２個の場合良好（○）、３〜７個の場合は可（△）、７個以上の場合は不可（×）と判定した。
【００５５】
（７）吐出孔の孔径、吐出孔間の距離
口金先端部を上方に向けて設置し、測定顕微鏡（オリンパス社製ＳＴＭ６）を用いて、吐出孔の孔径および吐出孔間の距離を測定した。
【００５６】
［実施例１］
“キマソーブ”（登録商標）９４４（ＢＡＳＦ・ジャパン(株)製）を１質量％添加したポリプロピレン（ＭＦＲ＝８６０）を押出機に投入し、図２（ｂ）に示すような口金を用いて、メルトブロー法により、単孔吐出量を０．１６ｇ／分・ホールとし、ノズル温度２７５℃、エア温度２９５℃、およびエア圧力０．１０ＭＰａの条件で噴射し、捕集コンベア上に捕集した。なお、口金において、複数の吐出孔（ａ）は、孔径Φａ：０．３ｍｍ、各吐出孔（ａ）を構成する吐出孔（ａ１〜ｎ）の個数ｎ：３、吐出孔（ａ１〜ｎ）の互いの距離（Ｄａ−ａ）：０．７ｍｍであり、複数の吐出孔（ｂ）は、孔径Φｂ：０．３ｍｍ、複数の吐出孔（ａ）の間に連続して配列されている吐出孔（ｂ）の個数：３、複数の吐出孔（ｂ）の互いの距離（Ｄｂ−ｂ）：０．２ｍｍであり、これらが一直線上に配列されていた。また、隣り合って配置された吐出孔（ａ）と吐出孔（ｂ）との間の距離（Ｄａ−ｂ）は、０．７ｍｍであった。さらに、口金の吐出孔と捕集コンベア間の距離は２２ｃｍとした。捕集コンベアの速度を調整することで、目付が２５ｇ／ｍ２の不織布を得た。各物性値を測定し、表１に示す。
【００５７】
得られたメルトブロー不織布を、純水／イソプロパノールの質量比が７０／３０からなる混合水溶液に含浸させ、次いで自然乾燥することにより、エレクトレット化メルトブロー不織布を得た。このエレクトレットメルトブロー不織布の捕集性能を測定し、表１に示した。
【００５８】
［実施例２］
口金を変更（各吐出孔（ａ）を構成する吐出孔（ａ１〜ｎ）の個数ｎ：５、複数の吐出孔（ａ）の間に連続して配列されている吐出孔（ｂ）の個数：５）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表１に示した。
【００５９】
［実施例３］
口金を変更（複数の吐出孔（ａ）の間に連続して配列されている吐出孔（ｂ）の個数：７）したこと以外は、実施例２と同じ方法により目付が２５ｇ／ｍ２のメルトブロー不織布を得た。得られたメルトブロー不織布を実施例１と同様の方法でエレクトレット処理した後、特性値を測定し、表１に示した。
【００６０】
［実施例４］
口金を変更（孔径Φｂ：０．４ｍｍ）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表１に示した。
【００６１】
［実施例５］
口金を変更（孔径Φａ：０．２ｍｍ、吐出孔（ａ１〜ｎ）の互いの距離（Ｄａ−ａ）：０．６ｍｍ、隣り合って配置された吐出孔（ａ）と吐出孔（ｂ）との間の距離（Ｄａ−ｂ）：０．６ｍｍ）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表１に示した。
【００６２】
［実施例６］
目付を２０ｇ／ｍ２としたこと以外は、実施例１と同じ方法によりメルトブロー不織布を得た。得られたメルトブロー不織布を実施例１と同様の方法でエレクトレット処理した後、特性値を測定し、表１に示した。
【００６３】
［実施例７］
口金を変更（吐出孔（ａ１〜ｎ）の互いの距離（Ｄａ−ａ）：０．６ｍｍ、複数の吐出孔（ｂ）の互いの距離（Ｄｂ−ｂ）：０．３ｍｍ、隣り合って配置された吐出孔（ａ）と吐出孔（ｂ）との間の距離（Ｄａ−ｂ）：０．６ｍｍ）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表２に示した。
【００６４】
［実施例８］
口金を変更（吐出孔（ａ１〜ｎ）の互いの距離（Ｄａ−ａ）：０．９ｍｍ、複数の吐出孔（ｂ）の互いの距離（Ｄｂ−ｂ）：０．１ｍｍ、隣り合って配置された吐出孔（ａ）と吐出孔（ｂ）との間の距離（Ｄａ−ｂ）：０．９ｍｍ）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表２に示した。
【００６５】
［実施例９］
口金を変更（孔径Φａ：０．３５ｍｍ）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表２に示した。
【００６６】
［実施例１０］
口金を変更（孔径Φａ：０．３５ｍｍ、吐出孔（ａ１〜ｎ）の互いの距離（Ｄａ−ａ）：０．５ｍｍ）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表２に示した。
【００６７】
［実施例１１］
口金を変更（孔径Φｂ：０．４５ｍｍ）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表２に示した。
【００６８】
［比較例１］
扁平繊維を形成するような複数の吐出孔（ｂ）を設けず、複数の吐出孔（ａ）を互いの距離：０．７ｍｍで設けただけの口金としたこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表３に示した。
【００６９】
［比較例２］
吐出孔（ａ）、（ｂ）を共に連続して配置することはせず、孔径Φａ：０．３ｍｍ、各吐出孔（ａ）を構成する吐出孔（ａ１〜ｎ）の個数ｎ：１、孔径Φｂ：０．６ｍｍ、複数の吐出孔（ａ）の間に連続して配列されている吐出孔（ｂ）の個数：１、隣り合って配置された吐出孔（ａ）と吐出孔（ｂ）との間の距離（Ｄａ−ｂ）：０．７ｍｍとした口金に変更したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表３に示した。
【００７０】
［比較例３］
口金を変更（孔径Φｂ：０．６ｍｍ、複数の吐出孔（ａ）の間に連続して配列されている吐出孔（ｂ）の個数：１）したこと以外は、実施例１と同じ方法により目付が２５ｇ／ｍ２のメルトブロー不織布を得た。得られたメルトブロー不織布を実施例１と同様の方法でエレクトレット処理した後、特性値を測定し、表３に示した。
【００７１】
【表１】
2020196974.tif 000003
【００７２】
【表２】
2020196974.tif 000004
【００７３】
【表３】
2020196974.tif 000005
【００７４】
表から明らかなように、本発明の実施例１〜１１ではいずれも、円形断面の細い繊維と扁平断面の太い繊維が混合されたメルトブロー不織布が得られ、これらは低圧力損失かつ高捕集効率を示した。
【００７５】
これに対し比較例１では太い繊維を含まないため不織布が潰れやすく、圧力損失が高くなった。また、比較例２では、紡糸が不安定でショットが発生するため、十分な捕集効率が得られず、ＱＦ値が低い値となった。また、比較例３では、比較例２対比細い繊維は多いが、扁平繊維を含まないため十分な捕集効率が得られず、ＱＦ値も低い値となった。また、ショットの発生も見られた。
【００７６】
以上のように本発明では、幅方向に２種類以上の異なるピッチで一列に配列した吐出孔を有する口金から紡出することにより、紡糸安定性が良好であり、また、ピッチ幅を部分的に狭くしている複数の吐出孔（ｂ）から紡出される単繊維が、相互に接着し扁平形状の繊維となるので、不織布の潰れを軽減して低圧力損失を実現するとともに、かつ、該扁平形状の繊維により、濾材を構成する繊維の表面積を増やすことができるので、高捕集効率も実現できる不織布を得ることができた。
【産業上の利用可能性】
【００７７】
本発明によれば、フィルターの濾材として好適なメルトブロー不織布を容易かつ安価に製造することができ、その濾材は、エアフィルター全般、なかでも空調用フィルター、空気清浄機用フィルター、および自動車キャビンフィルターなど高性能用途に特に好適である。
【符号の説明】
【００７８】
１：サンプルホルダー
２：ダスト収納箱
３：流量計
４：流量調整バルブ
５：ブロワ
６：パーティクルカウンター
７：切替コック
８：圧力計
１０：原料供給口
１１：押出機
１２：計量器
１３：口金
１４：サクションボックス
１５：捕集コンベア
１６：不織布ロール
Ｍ：測定サンプル
ａ：吐出孔
ｂ：吐出孔
Ｄａ−ａ：吐出孔ａを構成する複数の吐出孔（ａ１〜ｎ）の間の距離
Ｄａ−ｂ：隣り合って配置された吐出孔ａと吐出孔ｂとの間の距離
Ｄｂ−ｂ：複数の吐出孔（ａ）の間に連続して配置された複数の吐出孔ｂの間の距離
【図１】
2020196974.tif 000006
【図２】
2020196974.tif 000007
【図３】
2020196974.tif 000008